(57)【特許請求の範囲】
【請求項１】
転動体と、表面硬化処理された外周面部と前記転動体の軌道となる内周面部とを備え前記外周面部が他部材に接触してロールとして使用される外輪と、前記転動体の軌道となる外周面部をもつ内輪と、を具備する転がり軸受において、前記外輪の心部硬さをビッカース硬さ（Ｈｖ）で５００以上６５０以下の範囲とし、前記外輪外周面部の残留オーステナイト量を６体積％以下とし、前記外輪内周面部の残留オーステナイト量が２０体積％から５０体積％までの範囲とし、前記外輪内周面部の圧縮残留応力を１３０ＭＰａ以上としたことを特徴とする転がり軸受。
【請求項２】
前記外輪は、浸炭窒化、焼入れ、焼戻しを行った後に、外周面を誘導加熱により焼戻しを行ったことを特徴とする請求項１の転がり軸受。
【発明の詳細な説明】
【０００１】
【発明の属する技術分野】
本発明は、表面硬化処理された外周面が他部材と接触してロールとして用いられる外輪を有する転がり軸受に関する。
【０００２】
【従来の技術】
製鉄所等では焼結機パレットローラ、センジミア圧延機用バックアップローラあるいはチェーンコンベア等のようにローラを用いる設備や機器が多数存在する。これらの設備や機器ではローラのロール面として軸受の外輪を利用している。製鉄所等では種々の材質や温度のワークを加工するため、ワークと直接接触する軸受外輪の外周面は著しい損傷を受けやすい。このため、軸受外輪の外周面を表面硬化処理することにより所定レベル以上の硬さとしている。
【０００３】
【発明が解決しようとする課題】
しかし、ローラとして使用される外輪には大きな荷重がかかることが多く、時には大きな衝撃荷重等により外輪が割れてしまうことがある。
従来の軸受においては、外輪の割れ防止のために外輪にはＣ％が０．２３％以下の浸炭鋼を用い、その心部硬さをビッカース硬さ（Ｈｖ）で５００以下としている。このため、外輪に心部の降伏応力を超える力が作用したときに、外輪が塑性変形を起こして膨張するという問題がある。
【０００４】
また、通常の浸炭、焼入、焼戻しを行った浸炭鋼の表面には残留オーステナイトが１５体積％から３０体積％の程度で残存しており、この残留オーステナイトが外輪が他の機械要素と接触することにより、接触した部分の残留オーステナイトが分解してマルテンサイトに変態し、そのマルテンサイト変態部分が膨張して外輪に反りのような変形を生じる。この外輪の膨張変形（反り）により外輪軌道面と転動体（ころ）とが偏当りを起こすという問題がある。とくに、外輪が他の機械要素と接触する接触外周面部にスケールや砂等の異物をかみ込むと、残留オーステナイトの分解はさらに促進される傾向にあり、軸受寿命が非常に短くなるため、このタイプの軸受の寿命延長が需要家から強く要望されてきている。
【０００５】
本発明は上記の課題を解決するためになされたものであって、外輪をロールとして使用する転がり軸受において、塑性変形による外輪の半径方向の膨張を生じにくく、残留オーステナイトの分解による変形を生じにくく、外輪の割れを防止することができる転がり軸受を提供することを目的とする。
【０００６】
【課題を解決するための手段】
（１）本発明に係る転がり軸受は、転動体と、表面硬化処理された外周面部と前記転動体の軌道となる内周面部とを備え前記外周面部が他部材に接触してロールとして使用される外輪と、前記転動体の軌道となる外周面部をもつ内輪と、を具備する転がり軸受において、前記外輪の心部硬さをビッカース硬さ（Ｈｖ）で５００以上６５０以下の範囲とし、前記外輪外周面部の残留オーステナイト量を６体積％以下とし、前記外輪内周面部の残留オーステナイト量が２０体積％から５０体積％までの範囲とし、前記外輪内周面部の圧縮残留応力を１３０ＭＰａ以上としたことを特徴とする。
（２）前記外輪は、浸炭窒化、焼入れ、焼戻しを行った後に、外周面を誘導加熱により焼戻しを行ったことを特徴とする（１）記載の転がり軸受。
【０００７】
図４に示すように外輪の心部硬さがＨｖ５００以上では外輪の外径膨張量がほとんど零になるので、外輪の心部硬さをＨｖ５００以上とした。一方、図６に示すように外輪の心部硬さがＨｖ６５０以下では心部の伸びが大きいので、外輪の心部硬さをＨｖ６５０以下とした。
【０００８】
外輪の外周面部の残留オーステナイト量を１０体積％以下とすることが好ましく、さらに６体積％以下とすることが好ましい。図５に示すように外輪の外周面部の残留オーステナイト量が６体積％以下では外輪の反り量が十分に小さくなるので、外輪の外周面部の残留オーステナイト量を６体積％以下とした。
【０００９】
また、外輪の内周面部（軌道面部）の残留オーステナイト量を２０体積％から５０体積％までの範囲とすることが好ましく、さらに２５体積％から４０体積％までの範囲とすることが好ましい。図８に示すように外輪の内周面部（軌道面部）の残留オーステナイト量が２０体積％から５０体積％までの範囲では軸受の寿命が長くなるので、外輪の内周面部（軌道面部）の残留オーステナイト量をこの範囲とした。
【００１０】
また、外輪の内周面部（軌道面部）の圧縮残留応力を１３０ＭＰａ以上とすることが好ましく、さらに１８０ＭＰａ以上とすることが好ましい。図７に示すように外輪の内周面部（軌道面部）の圧縮残留応力が１３０ＭＰａ以上では外輪の割れ寿命が長くなるので、外輪の内周面部（軌道面部）の圧縮残留応力を１３０ＭＰａ以上とした。
【００１１】
ただし、外輪に加わる荷重が小さく、心部に塑性変形が生じない場合や、また衝撃荷重等により外輪に割れが生じるおそれのない場合は、必ずしも心部の硬さを限定する必要はなく、外周面の残留オーステナイト量を１０体積％以下（好ましくは６体積％以下）とし、軌道面の残留オーステナイト量を２０体積％から５０体積％までとし、圧縮残留応力を１３０Ｍｐａ以上とすればよい。
【００１２】
このように外輪の心部硬さ、外輪の外周面部の残留オーステナイト量、外輪の内周面部の圧縮残留応力のそれぞれを上記の数値範囲とすることにより、外輪の膨張量、反り量、心部の伸びなどの諸特性がさらに改善され、外輪の割れ寿命が大幅に延長され、全体として軸受の寿命が大幅に延長される。
【００１３】
【発明の実施の形態】
以下、添付の図面及び表を参照しながら本発明の好ましい実施の形態について説明する。
実施例に用いた外輪は表１に示すＪＩＳに定められた合金鋼に浸炭または浸炭窒化を行った後、表１に示す焼戻し温度で焼戻しを行い、外輪の外周面の残留オーステナイト量を所定の量に調整した。
【００１４】
また、実施例３、実施例１６、実施例２３のそれぞれは外輪をいったん１８０℃で焼戻した後に、外輪の内周面（軌道面）を冷却するため外輪内周面に焼戻し温度以下の１５０℃の油をかけて内周面（軌道面）の焼戻しが進まないようにしながら、外周面の残留オーステナイト量が所定の量になるように外周面を誘導加熱を用いて焼戻しを行い、残留オーステナイト量を減少させる。１５０℃の油を用いたのは外輪の肉厚がやや薄いため外周面と内周面（軌道面）の温度差を適切にコントロールするためである。外輪の肉厚が厚い場合は水冷でも可能である。なお、内周面（軌道面）の冷却には温度コントロールされた中子を使ってもよい。
【００１５】
図２に示す外輪ロール軸受試験機を用いて表１に示す鋼種、熱処理を行った図１に示す外輪４について回転試験を行った。図４には外輪の外径膨張量（ｍｍ）を測定した結果を示す。また、図５には外輪のそり量（ｍｍ）を測定した結果を示す。外輪の心部硬さがＨｖ５００以上になると外径の膨張量は軸受すきまの増加として実用上問題のない０．０５ｍｍ以下となり、また図４に示すようにＨｖ５３０以上になるとほとんど膨張は起こらなくなることが判明した。
【００１６】
一方、図６に示すように、外輪の心部の伸び（％）は心部硬さがＨｖ６００を超えると低下しはじめ、硬さがＨｖ６５０を超えると急激に低下して耐衝撃荷重性が低下する。よって、外輪の外径が膨張せず、かつ、耐衝撃荷重性が低下しないような心部硬さの範囲はＨｖ５００からＨｖ６５０（好ましくはＨｖ５３０からＨｖ６００）であることが判明した。
【００１７】
図５に示すように、外輪のそり量（ｍｍ）は外径面の残留オーステナイト量（体積％）の増加とともに増大することが判明した。転動体（ころ）５に適切なクラウニングが加工されている場合はそり量は０．０５ｍｍ、残留オーステナイト量で１０体積％まで許容されるが、好ましくは外輪のそり量は０．０３ｍｍ以下、残留オーステナイト量で６体積％以下とすることが望ましい。なお、ここでいう残留オーステナイト量とは表面硬化層深さの１／２までの残留オーステナイト量のことをいう。
【００１８】
図２に示す外輪疲労割れ試験機を用いる試験では外輪割れは外輪の軌道面側から発生した。図７に示すように、外輪割れ強度は外輪軌道面部の残留応力に比例し、軌道面部に１３０Ｍｐａ以上の残留圧縮応力が存在すると実用上十分な強度があるとされるが、この場合とくに１８０Ｍｐａ以上の残留圧縮応力の存在下で割れ強度は大きな値を示す。よって、外輪の疲労割れ強度の向上のためには心部硬さよりも軌道面部の圧縮残留応力のほうが重要である。
【００１９】
図８に示すように、異物混入条件の転がり寿命試験では外輪の軌道面部の残留オーステナイト量が２０体積％以上になると転がり寿命は増大するが、５０体積％を超えると軌道面部の硬さが低下するため転がり寿命は低下することが判明した。
【００２０】
外輪ロール軸受試験には、図１に示す試験軸受（内径１００ｍｍ）として外輪４（外径２００ｍｍ，幅１２０ｍｍ，軌道面径１５０ｍｍ）を表１の材料、熱処理で製作した複数円筒ころ軸受２を用いた。図２に示す負荷ローラ７を有する試験機を用いて、試験荷重２０ｔｏｎ、回転数５００ｒｐｍ、試験温度４０℃、潤滑はＶＧ６０の潤滑油に硬さＨｖ５４０、平均粒径１００μｍの鉄粉を３００ｐｐｍ混入させた条件下で試験し、５０時間後における軸受２の外径の膨張量とそり量をそれぞれ測定した。これらの結果は図４及び図５にそれぞれ示した。
【００２１】
外輪割れ試験は試験片に表１の材料、熱処理で製作した外径φ１２０ｍｍ，内径φ９６ｍｍ、幅２５ｍｍのリングを用いた。図３に示す負荷ローラ８，９を有する試験機で試験荷重３ｔｏｎ、回転数１５００ｒｐｍ、試験温度４０℃、潤滑はＶＧ６０の潤滑油を使用して外輪４が割損するまで行った。この結果は図７に示した。
【００２２】
転がり寿命試験は「特殊鋼便覧」第一版（電気製鋼研究所偏、理工学社、１９６９年５月２５日）０〜１２頁に記載のスラスト型寿命試験機を用い、表１の材料、熱処理で製作した外径φ６０，厚さ６ｍｍの円板ＴＰを用いて、荷重条件Ｐｍａｘ＝４９００Ｍｐａ，主軸回転数１０００ｒｐｍ，試験温度４０℃，潤滑はＶＧ６０の潤滑油に硬さＨｖ５４０，平均粒径１００μｍの鉄粉を１００ｐｐｍ混入させたものを使用して行った。
【００２３】
図９に焼結機パレットローラ１０の軸受部分を示した。符合１３は内輪、１４は外輪、１５は転動体にそれぞれあたる。
図１０にセンジミア圧延機２０のローラの概要を示した。符合２１はワークローラにあたる。符合２２，２３，２４には外輪をロールとした本発明に係る転がり軸受（図示せず）が用いられている。
図１１にチェンコンベア３０の軸受部分を示した。符合３３は内輪、３４は外輪、３５は転動体にそれぞれあたる。
【００２４】
【表１】
0003656372.tif 000002
【００２５】
【発明の効果】
本発明によれば、ロールとして使用される外輪の心部硬さをＨｖ５００以上６５０以下としたことにより外輪の塑性変形が防止される。また、外周面部の残留オーステナイト量を６体積％以下とすることにより外輪の反りが防止される。また、外輪の軌道面に１３０ＭＰａ以上の圧縮残留応力を付与することにより外輪割れ寿命が大幅に延長される。さらに、外輪の内周面に２０体積％から５０体積％までの範囲の残留オーステナイトを形成することにより外輪軌道面の転がり寿命が大幅に延長される。
【図面の簡単な説明】
【図１】外輪をロールとして使用する転がり軸受の一部を切り欠いて示す部分拡大断面図。
【図２】外輪ロール試験機の概要を示す図。
【図３】外輪疲労割れ試験機の概要を示す図。
【図４】外輪の心部硬さ（Ｈｖ）と外径膨張量（ｍｍ）との関係を示すグラフ図。
【図５】外輪の残留オーステナイト量（％）とそり量（ｍｍ）との関係を示すグラフ図。
【図６】外輪の心部硬さ（Ｈｖ）と伸び（％）との関係を示すグラフ図。
【図７】外輪の残留応力（ＭＰａ）と割れ寿命（1 ×１０5 時間）との関係を示すグラフ図。
【図８】外輪の残留オーステナイト量（％）と寿命（1 ×１０6 時間）との関係を示すグラフ図。
【図９】焼結機パレットローラの軸受部分を示す部分断面図。
【図１０】センジミア圧延機用ローラの概要を示す図。
【図１１】チェンコンベアの軸受部分を示す部分断面図である。
【符号の説明】
２…軸受、
３，１３，３３…内輪、
４，１４，３４…外輪、
５，１５，３５…転動体、
６…シール、
７，８，９，２１，２２，２３，２４…ローラ、
１０…焼結機パレットローラ、
２０…センジミア圧延機、
３０…チェンコンベア。
【図１】
0003656372.tif 000003
【図２】
0003656372.tif 000004
【図３】
0003656372.tif 000005
【図４】
0003656372.tif 000006
【図５】
0003656372.tif 000007
【図６】
0003656372.tif 000008
【図７】
0003656372.tif 000009
【図８】
0003656372.tif 000010
【図９】
0003656372.tif 000011
【図１０】
0003656372.tif 000012
【図１１】
0003656372.tif 000013